(57)【特許請求の範囲】
【請求項１】
(A)   (1)   ＡＯＲＹ−ＳＨ                                      (I)
［式中、Ｒは数平均分子量が５００〜１０，０００の範囲内にあるペルフルオロエーテルまたはフルオロポリエーテル鎖であり、
Ａは、ペルハロアルキル末端基であり、そのハロゲン原子がフッ素またはフッ素原子と塩素原子によって構成されているものであり、
ＡＯＲは、
0003696255.tif 000026
（但し、Ａ１は１〜３個の炭素原子を有し、式
0003696255.tif 000027
を有する単位は鎖に沿って無作為に分布しており、
ａ、ｂおよびｃは整数であり、但し指数ｂおよびｃの一方は０でよく、比ａ／（ｂ＋ｃ）は５〜４０の範囲内にある）、
0003696255.tif 000028
（但し、Ａ２は１〜３個の炭素原子を有し、ｋは整数である）
0003696255.tif 000029
（但し、Ａ３は１〜３個の炭素原子を有し、式
0003696255.tif 000030
を有する単位は鎖に沿って無作為に分布しており、ｆ、ｇ及びｈは整数であり、比ｆ／（ｇ＋ｈ）は１〜１０の範囲内にあり、比ｇ／ｈは１〜１０の範囲内にあり、Ｘは−Ｆまたは−ＣＦ３である）、
0003696255.tif 000031
（但し、Ａ４は１〜３個の炭素原子を有し、ｌは整数であり、Ｒ10およびＲ11は同一であるかまたは互いに異なるものであり、Ｈ、ＣｌおよびＦから選択され、−ＣＦ２−基中の１個のフッ素原子は、Ｈ、Ｃｌ、ペルフルオロアルコキシ基またはペルフルオロアルキル基によって置換することができる）を表わし、
前記の化合物が異なる単位
0003696255.tif 000032
を含むときは、この単位は鎖に沿って無作為に分布しており、
Ｙは、
0003696255.tif 000033
から選択される架橋基である］、
(2)   （ＡＯＲＹ）２Ｓ                                          (II)
（但し、ＡＯＲおよびＹは、式(I) の化合物について前記したのと同じ意味を有する）、
(3)   （ＡＯＲＹ）２Ｓ２                                      (III)
（但し、ＡＯＲおよびＹは、式(I) の化合物について前記したのと同じ意味を有する）、
(4)   （ＡＯＲＹＺ）３Ｐ＝Ｚ                                    (IV)
（但し、ＺはＯまたはＳであり、ＡＯＲおよびＹは、式(I) の化合物について前記したのと同じ意味を有する）、
(5)
【化１】
0003696255.tif 000034
［但し、ＺはＯまたはＳであり、ＡＯＲおよびＹは、式(I) の化合物について前記したのと同じ意味を有し、Ｒ′は数平均分子量が５００〜１０，０００の範囲内にあり、
(a´)  （Ｃ２Ｆ４Ｏ）ｄ（ＣＦ２Ｏ）ｅ
（但し、式Ｃ２Ｆ４Ｏ及びＣＦ２Ｏを有する単位は鎖に沿って無作為に分布し、ｄおよびｅは整数であり、その比ｄ／ｅは０．３〜５の範囲内にある）、
(b´)  前記の(c) に記載した通りの
0003696255.tif 000035
(c´)  前記の(d) に記載した通りの
0003696255.tif 000036
から成る群から選択されるペルフルオロポリエーテル鎖である］から成る群から選択されるペルフルオロポリエーテル化合物０．５〜１００重量％および
(B)   ペルフルオロアルキル末端基を有する１種類以上のペルフルオロポリエーテル９９．５〜０重量％、
を含んで成る、潤滑油組成物。
【請求項２】
(A) 成分０．５〜５重量％と、(B) 成分９９．５〜９５重量％を含む、請求項１に記載の潤滑油組成物。
【請求項３】
増粘剤１０〜４０重量％と、請求項１または２に記載の潤滑油組成物９０〜６０重量％を含んで成る、潤滑用グリース。
【発明の詳細な説明】
【０００１】
本発明は、新規な潤滑油およびグリースに関する。
【０００２】
ペルフルオロアルキル末端基を有するペルフルオロポリエーテルを基剤とした潤滑油およびグリースが知られている。これらの化合物は高い熱安定性および低い揮発性のような特性を有するため、高温に到達する機械装置に用いることができる。苛酷な機械的条件下では、これらの潤滑剤は潤滑金属表面が高度に摩耗することによる限界を示すが、これらの問題点は、本出願人による欧州特許出願第４３５０６２Ａ１号明細書に開示されているように、特定の官能性末端基を有するペルフルオロポリエーテルを分子中に含む特殊な抗摩耗添加剤によって解決された。
【０００３】
不運なことには、この添加剤は「極限圧」条件としても知られている「限界」潤滑条件下では、満足な結果を得ることができない（例えば、カーク・オスマー(Kirk-Othmer) 、エンサイクロペディア・オブ・ケミカル・テクノロジー(Encyclopedia of Chemical Technology) 、３版、１９８１年、４７９頁、ジョン・ウィーリー・アンド・サンズ（John Wiley and Sons)より刊行、またはケイ・クラマン(K. Klaman) の著書、「潤滑剤(Lubricants)」、３８頁以後、フェアラグ・ヒェミー(Verlag Chemie) 、１９８４年における潤滑条件の記載を参照されたい）。
【０００４】
「極限圧」潤滑条件下では、幾何学的に向かい合っている噛み合い金属表面と接触する可動金属部によって引き起こされる極端な高圧は、潤滑剤フィルムが不連続になり、焼き付きおよび金属表面の溶着現象が起こることがあるほどになる。
【０００５】
米国特許第３，３０６，８５５号明細書には、ペルフルオロアルキル末端基を有するペルフルオロポリエーテルを基剤とし、これにリン酸とペルフルオロポリエーテル構造を有するアルコールとのモノエステルまたはジエステルを腐蝕抑制剤として加えた潤滑剤が開示されている。
【０００６】
１９８６年１１月１２日に公開された特願昭６１−２５４，６９７号明細書には、ペルフルオロアルキル末端基を有するペルフルオロポリエーテルと、金属粉末または金属酸化物粉末と、別の官能基、特にリン酸官能基またはホスホン酸官能基であって、それぞれ少なくとも１個の遊離のＰ−ＯＨ酸性官能基を有するものを有するペルフルオロポリエーテルによって構成されている表面活性剤（すなわち、界面活性剤）とを含むグリースが開示されている。この界面活性剤は、油性成分が使用中に固形成分から分離するのを防止する。このグリースを用いて、高負荷が加わるギアを潤滑にすることができる。このグリースを極限圧条件下で潤滑剤として作用させる適合性については、何んらの情報も与えられていない。
【０００５】
米国特許第４，６８１，６９３号明細書には、ホスフィンまたはホスフィンオキシドであって、リン原子が適当な架橋基を介して３つのペルフルオロポリエーテル基に結合しているものによって構成される安定剤添加物を含む、ペルフルオロアルキル末端基を有するペルフルオロポリエーテルを基剤とする潤滑油およびグリースが開示されている。この安定剤は、金属の存在下での油状物およびグリースの分解並びに潤滑剤が酸化性の高温環境下で用いられるときにこの金属の腐蝕を抑制する。この特許明細書には、前記の条件下での油状物およびグリースの安定性のみが例示されており、他の使用の可能性については言及されていない。
【０００６】
本発明者は、本発明により、ペルフルオロアルキル末端基を有するペルフルオロポリエーテル潤滑油にペルフルオロポリエーテル構造を示し且つ特定の官能基を含む新規な添加剤を添加し、またはペルフルオロアルキル末端基を有する前記の潤滑油がこの官能基を有するペルフルオロポリエーテル化合物で完全に置換されるときには、ペルフルオロポリエーテル潤滑剤を極限圧条件下で油状物およびグリースの形態で用いることができることを見出した。
【０００７】
本発明者は、この官能基を有するペルフルオロポリエーテル化合物は、一般に高い抗摩耗および腐蝕防止作用を示すことも見出した。
【０００８】
本発明者は、米国特許第４，６８１，６９３号明細書に記載のジホスフィンおよびホスフィン−オキシドであって、リン原子が適当な架橋基を介して３つのペルフルオロポリエーテル基と結合しているものでも、同様な結果が得られることを見出した。
【０００９】
それ故、本発明の目的は、極限圧条件下で用いることができ且つ一般に高い腐蝕防止および抗摩耗特性が付与された新規な潤滑油組成物および新規な潤滑用グリース組成物を提供することである。
【００１０】
もう一つの目的は、前記のペルフルオロポリエーテル−ホスフィンおよび−ホスフィン−オキシドを含むペルフルオロポリエーテル油状物およびグリースの新規な用途、すなわち極限圧条件下における潤滑剤としての用途を提供することである。
【００１１】
これらの目的の第一のものは、
(A)   (1)   ＡＯＲＹ−ＳＨ                                      (I)
［式中、Ｒは数平均分子量が５００〜１０，０００の範囲内にあるペルフルオロエーテルまたはフルオロポリエーテル鎖であり、
Ａは、ペルハロアルキル末端基であり、そのハロゲン原子がフッ素またはフッ素および塩素によって構成されているものであり、
ＡＯＲは、
0003696255.tif 000002
（但し、Ａ１は１〜３個の炭素原子を有し、式
0003696255.tif 000003
を有する単位は鎖に沿って無作為に分布しており、
ａ、ｂおよびｃは整数であり、但し指数ｂおよびｃの一方は０でよく、比ａ／（ｂ＋ｃ）は５〜４０の範囲内にある）、
0003696255.tif 000004
（但し、Ａ２は１〜３個の炭素原子を有し、ｋは整数である）
0003696255.tif 000005
（但し、Ａ３は１〜３個の炭素原子を有し、式
0003696255.tif 000006
を有する単位は鎖に沿って無作為に分布しており、ｆ、ｇ及びｈは整数であり、比ｆ／（ｇ＋ｈ）は１〜１０の範囲内にあり、比ｇ／ｈは１〜１０の範囲内にある）、
0003696255.tif 000007
（但し、Ａ４は１〜３個の炭素原子を有し、ｌは整数であり、Ｒ10およびＲ11は同一であるかまたは互いに異なるものであり、Ｈ、ＣｌおよびＦから選択され、−ＣＦ２−基中の１個のフッ素原子は、Ｈ、Ｃｌ、ペルフルオロアルコキシ基またはペルフルオロアルキル基によって置換することができる）を表わし、
前記の化合物が異なる単位
0003696255.tif 000008
を含むときは、この単位は鎖に沿って無作為に分布しており、
Ｙは、
0003696255.tif 000009
から選択される架橋基である］、
(2)   （ＡＯＲＹ）２Ｓ                                          (II)
（但し、ＡＯＲおよびＹは、式(I) の化合物について前記したのと同じ意味を有する）、
(3)   （ＡＯＲＹ）２Ｓ２                                        (III)
（但し、ＡＯＲおよびＹは、式(I) の化合物について前記したのと同じ意味を有する）、
(4)   （ＡＯＲＹＺ）３Ｐ＝Ｚ                                    (IV)
（但し、ＺはＯまたはＳであり、ＡＯＲおよびＹは、式(I) の化合物について前記したのと同じ意味を有する）、
(5)
【化２】
0003696255.tif 000010
［但し、ＺはＯまたはＳであり、ＡＯＲおよびＹは、式(I) の化合物について前記したのと同じ意味を有し、Ｒ′は数平均分子量が５００〜１０，０００の範囲内にあり、
(a´)  （Ｃ２Ｆ４Ｏ）ｄ（ＣＦ２Ｏ）ｅ
（但し、式Ｃ２Ｆ４Ｏ及びＣＦ２Ｏを有する単位は鎖に沿って無作為に分布し、ｄおよびｅは整数であり、その比ｄ／ｅは０．５〜５の範囲内にある）、
(b´)  前記の(c) に記載した通りの
0003696255.tif 000011
(c´)  前記の(d) に記載した通りの
0003696255.tif 000012
から成る群から選択されるペルフルオロポリエーテル鎖である］から成る群から選択されるペルフルオロポリエーテル化合物０．５〜１００重量％および
(B)   ペルフルオロアルキル末端基を有する１種類以上のペルフルオロポリエーテル９９．５〜０重量％、
を含んで成る潤滑組成物によって達成される。
【００１２】
本発明のもう一つの目的は、
(A)   (1)   （ＡＯＲＷ）３Ｐ                                    (VI)
［式中、ＡＯＲは化合物(I) について前記したのと同じ意味を有し、Ｗは
0003696255.tif 000013
（但し、Ｇは、場合により１個以上のフッ素原子で置換されたフェニレン基（通常はパラ−フェニレン基）である）から成る群から選択される架橋基である］、
(2)   （ＡＯＲＷ）３Ｐ＝Ｏ                                  (VII)
（式中、ＡＯＲ及びＷは、化合物(VI)について前記したのと同じ意味を有する）から成る群から選択されるペルフルオロポリエーテル化合物０．５〜１００重量％と、
(B)   ペルフルオロアルキル末端基を有する１種類以上のペルフルオロポリエーテル９９．５〜０重量％とを含んで成る油状組成物の、極限圧条件下での潤滑剤としての使用にある。
【００１３】
特に断らないかぎり、総ての下記の説明は、式(I) 、(II)、(III) 、(IV)および(V) を有する化合物を含む新規な潤滑剤組成物および式(VI)および(VII) を有する化合物を含む組成物の新規な使用に関するものである。
【００１４】
前記のように、ペルフルオロポリエーテル鎖ＲおよびＲ′の数平均分子量は、５００〜１０，０００の範囲内にあり、好ましくは６００〜３，０００の範囲内にある。
【００１５】
例えば、（ＣＦ２ＣＦ２Ｏ）ｄおよび（ＣＦ２Ｏ）ｃのような数種類のペルフルオロオキシアルキレン単位について示された係数は、個々のペルフルオロポリエーテル分子に関するものであり、それ故整数に等しい値を有する。ペルフルオロポリエーテル物質は異なる分子量を有する分子の混合物であるので、これらの混合物において係数の平均値は明らかに通常は整数とは異なる値を有することになる。
【００１６】
化合物
ＡＯＲＹ−ＳＨ                                          (I)
は従来技術から知られており（例えば、米国特許第３，８１０，８７４号明細書を参照されたい）、例えば（米国特許第３，７６６，２５１号および第３，８６４，３１８号明細書に開示されている方法にしたがって得ることができる）
−ＣＦ２−ＣＨ２−ＯＣＨ２−ＣＨ２−ＯＨ
のようなアルコール性末端基を有するペルフルオロポリエーテルから出発して調製することができ、これからパラ−トルエンスルホン酸エステルが調製される。ＫＨＳと反応させることによって、所望の化合物が得られる。
【００１７】
化合物
（ＡＯＲＹ）２Ｓ                                        (II)
は新規である。これらは、前記と同様の方法で得られるパラ−トルエンスルホン酸エステルをＫ２Ｓと反応させることによって調製することができる。
【００１８】
式
（ＡＯＲＹ）２Ｓ２                                    (III)
を有する化合物は新規である。それらは、式(I) の化合物から出発して、これをＢｒ２と反応させることによって調製することができる。
【００１９】
式
（ＡＯＲＹＺ）３Ｐ＝Ｚ                                (IV)
を有する化合物は既知である。ＺがＯであるこれらの化合物は、アルコール性末端基、例えば
−ＣＦ２−ＣＨ２−ＯＨ
を有するペルフルオロポリエーテルから出発して調製することができる。
【００２０】
このアルコール性前駆体を、ピリジンのようなＨＣｌ受容体の存在下にてＰＯＣｌ３と３：１のモル比で反応させる。水で洗浄し、１，１，２−トリクロロ−１，２，２−トリフルオロ−エタンで抽出すると、所望の生成物を生じる。ＺがＳであるこれらの生成物は、同様な方法によって得られる。
【００２１】
式(IV)の化合物の中では、Ｚが酸素である化合物が好ましい。
【００２２】
式
【化３】
0003696255.tif 000014
を有する化合物は新規である。
【００２３】
Ｚ＝Ｏであるこれらの生成物は、対応するジオール（例えば、米国特許第３，８１０，８７４号明細書に記載の方法によって調製される）から得られる前駆体
0003696255.tif 000015
をＨＣｌの発生が止むまで過剰のＰＯＣｌ３と反応させ、ＨＣｌの発生が止むまで過剰のＰＯＣｌ３を除去して、過剰のＰＯＣｌ３を留去することによって調製することができる。
【００２４】
この前駆体を塩酸受容体の存在下にて一官能価ペルフルオロポリエーテルアルコールと反応させる。
【００２５】
Ｚ＝Ｓである化合物は、同様な方法によって得ることができる。
【００２６】
式(V) の化合物の中では、Ｚが酸素である化合物が好ましい。
【００２７】
式(VI)および(VII) を有する化合物は、前記の米国特許第４，６８１，６９３号明細書に開示されている方法によって調製することができる。
【００２８】
ペルフルオロアルキル末端基を有するペルフルオロポリエーテルの使用は、多数の文献、例えば、前述の欧州特許出願第４３５，０６２Ａ１号明細書に開示されているように、潤滑技術において周知である。
【００２９】
本発明による官能基含有ペルフルオロポリエーテル誘導体をペルフルオロアルキル末端基を有するペルフルオロポリエーテル油状物の添加剤として使用するときは、この誘導体は好ましくは（両成分の混合物に対し）０．５〜５重量％の範囲内の量で用いられ、更に好ましくは１〜２％の範囲内の量で用いられる。しかしながら、この官能基含有ペルフルオロポリエーテル誘導体は単独の潤滑剤成分として用いることもでき、またはペルフルオロアルキル末端基を有するペルフルオロポリエーテルと任意の比率で配合することもできる。
【００３０】
本発明による油状物が両成分を含むときには、潤滑剤組成物はこれらの成分を単に混合することによって調製される。
【００３１】
この官能基含有化合物が下記の種類
0003696255.tif 000016
のペルフルオロポリエーテルまたはフルオロポリエーテル鎖を有するときには、Ｒ10及びＲ11は、好ましくはフッ素または水素原子である。既に述べたように、基−ＣＦ２−の１個のフッ素原子はＨ、Ｃｌ、ペルフルオロアルコキシ基またはペルフルオロアルキル基で置換することができ、その場合にはペルフルオロアルコキシは、好ましくは１〜４個の炭素原子を有し、ペルフルオロアルキル基は、好ましくは同数の炭素原子を含む。
【００３２】
ペルハロアルキル末端基Ａにおいて、ハロゲン原子はフッ素であるか、またはフッ素及び塩素原子であり、後者の場合には、フッ素原子の塩素原子に対する比率は通常は１より大きい。Ｃｌ原子およびＦ原子を両方とも有するペルハロ末端基を含むペルフルオロポリエーテルは、例えば欧州特許出願第３４０，７４０Ａ３号、第３４４，５４７Ａ３号及び第３９３，２３０Ａ３号明細書に開示の方法によって得ることができる。
【００３３】
本発明による潤滑用グリースは、通常は既知の増粘剤１０〜４０重量％（好ましくは２５〜３５％）と、本発明による潤滑剤組成物９０〜６０重量％（好ましくは、７５〜６５％）を含む。特に、本出願人の米国特許第４，９４１，９８７号明細書に開示されている増粘剤を用いることができる。
【００３４】
この特許明細書の内容は、参考として本発明の開示内容に含まれる。
【００３５】
通常は、本発明のグリース用増粘剤として、ポリテトラフルオロエチレン、シリカ、粘土、グラファイト、酸化亜鉛、ポリ尿素、ポリエチレン、ポリプロピレン、ポリアミド、ポリイミド、有機顔料および石鹸が用いられる。
【００３６】
ポリテトラフルオロエチレンおよびシリカを使用するのが好ましい。
【００３７】
グリースを製造するためには、既知の方法を用いることができ、例えば、前記の米国特許明細書に開示の方法を用いることができる。
【００３８】
本発明は、可動金属部が、幾何学的に向かい合っている噛み合い金属部に極めて高い圧、特に「極限圧条件」の範囲内にある条件下で潤滑を行なわせるような圧を加えるような装置を潤滑する方法にも関する。
【００３９】
第一の方法は、潤滑油として、前記の油状組成物であって、その(A) 成分として、
（ＡＯＲＷ）３Ｐ                                      (VII)
または
（ＡＯＲＷ）３Ｐ＝Ｏ                                  (VIII)
の種類のペルフルオロポリエーテル化合物を含むものを使用することから成っている。
【００４０】
第二の方法は、その油状成分として、前記の組成物を含むグリースを使用することから成っている。
【００４１】
極限圧条件下における本発明による油状物およびグリースの性能を評価するために、ＩＰスタンダード２３９／７９の方法を用いることにより、
４ボール「極限圧」試験機で、接触表面間の金属に局部的溶融を生じ、次いで焼き付きが始まる時の負荷（kgで表わした）である、初期焼き付き負荷、
接触表面間で金属の溶融が４ボールの相互溶着を引き起こすのに十分大きな表面積で起こる時の負荷（これもkgで表わされる）である、溶着負荷、および
kg負荷として表わした数であり、初期焼き付き負荷よりも低い負荷から出発して溶着負荷までの負荷の関数としての摩耗の全線図の傾向を表わした平均ヘルツ負荷、
の３種類の主要な測定を行うことができる。
【００４２】
前記の３種類の負荷値が高くなれば、潤滑油またはグリースの挙動は一層良好になる。
【００４３】
潤滑にした表面の耐摩耗性は、油状物についてはＡＳＴＭスタンダード４１７２／８２Ｂに準じて、グリースについてはＡＳＴＭスタンダード２２６６に準じて測定した。
【００４４】
潤滑表面の耐腐蝕性は、塩水の代わりに脱イオン水を用いること以外はＡＳＴＭスタンダードＢ１１７に準じて測定した。
【００４５】
最後の試験によれば、小さな炭素綱（Ｃ１５）（ＵＮＩ）プレートを、最初にｎ−ヘキサンを含浸させ、次いでデリフレン(Delifrene) １１３（トリクロロトリフルオロエタン）を含浸したパッドによって予め汚れを落とし、グリースを除いておく。用いたプレートの寸法は、５０×１００×３mmであった。
【００４６】
前記のように表面を予め処理したおいたプレートの表面に、評価を行う油状物の数グラムを塗布した後、この油状物をパッドによって全表面に均一に分布させ、両側の表面を均一に被覆するようにする。その際の油状物の量は、それぞれの側で０．８ｇである。
【００４７】
次いで、プレートを３５℃、相対湿度１００％の霧室に、所定時間吊す。霧室は、圧縮空気（圧＝２．５気圧）で作動し、水タンクに接続されており、環境を水分で飽和することができる噴霧器から成っており、温度コントロールは３５℃に調整する。
【００４８】
本明細書に記載した試験は、脱イオン水を用いて、下記のように操作して行った。すなわち、プレートを、所定の試験時間中（１６時間、２４時間）作動させたままにした霧室中に吊し、処理した。
【００４９】
次に、評価を行った。
【００５０】
試験の結果は、下記の分類に従って表わした。
(a)   痕跡量の錆も見られない(0）、
(b)   直径が１mmを下回る極めて少数の腐蝕スポット(1) 、
(c)   表面の３０％が、直径が２mmを下回る小さなスポットで覆われる(2) 、
(d)   表面の６０％が、直径が３mmを下回る小さなスポットで覆われる(3) 、
(e)   表面の１００％が、直径が４〜５mmの大きなスポットで覆われ、少数の点において光る表面が見られる(4) 、
(f)   表面の１００％が大きな錆で覆われ、下にある表面が見えない(5) 。
【００５１】
この評価は、端から０．５mmまでの部分の面積に現れる錆を考慮していない。
【００５２】
評価が(0) であるときは、結果は最適であると考えるべきであり、評価(1) および(2) も良好である。
【００５３】
評価では、２つの数字が示されているが、第一の数字は、プレートの一方の面に関するものであり、第二の数字は、反対面に関するものである。
【００５４】
例１
ペルフルオロアルキル末端基を有するペルフルオロポリエーテル９９重量％と本発明による添加剤１重量％とから成る潤滑油を、単純混合によって調製する。
【００５５】
第一の成分は、式
0003696255.tif 000017
（式中、Ａ１およびＡ２は１〜３個の炭素原子を有するペルフルオロアルキル基であり、ｍ／ｎの比は約３０である）を有する。この流体の粘度は、２０℃で２５０cSt である。
【００５６】
第二の成分は、平均式
0003696255.tif 000018
を有する。
【００５７】
この成分は、次のようにして調製した。
【００５８】
前駆体
0003696255.tif 000019
２０ｇを、ピリジン３ｇの存在下にて０℃でエチルエーテル中でパラ−トルエン−スルホニルクロリド６ｇと反応させた。２時間反応させた後、溶媒を蒸発乾固し、残渣を水で洗浄し、トシル誘導体を１，１，２−トリクロロ−１，２，２−トリフルオロエタンで抽出した。溶媒を蒸発させた後、トシルエーテル１５ｇをジメチルホルムアミド５０ml中でＫＳＨ２ｇと１００℃で６時間反応させた。反応混合物を水２００mlに投入し、溶液を１，１，２−トリクロロ−１，２，２−トリフルオロエタン３０mlずつで２回抽出した。溶媒を蒸発させると、残渣１１ｇが得られ、この１０ｇを５０℃で、Ｂｒ２３ｇと２時間反応させた。反応混合物を更に１時間同じ温度に保持する。過剰の反応物を留去すると、残渣は液状生成物であり、これは、ＮＭＲ分析、ＩＲ分析および硫黄についての元素分析を行ったところ、式(VIII)の化合物であることがわかった。
【００５９】
極限圧条件下での性能試験では、下記の結果を得た。
＊初期焼き付き負荷：３１６kg、
＊溶着負荷：＞７９４kg、
＊平均ヘルツ負荷：１０７kg。
【００６０】
７９４kgの値は、機器の限界に相当する。
上記ペルフルオロポリエーテルのみからなる潤滑油を用いて比較試験を行った。結果は次の通りである。
初期焼き付き負荷：２２４kg
溶着負荷：３９８kg
平均ヘルツ負荷：１１５kg
【００６１】
例２
例１と同じペルフルオロアルキル末端基含有ペルフルオロポリエーテル９９重量％と、式
【化４】
0003696255.tif 000020
を有する添加剤１重量％から成る潤滑油を調製する。
【００６２】
ペルフルオロポリエーテル鎖
0003696255.tif 000021
の数平均分子量は７５０である。
【００６３】
ｍ／ｎの比は約３０である。
【００６４】
この添加剤は、前駆体
0003696255.tif 000022
を、ＰＯＣｌ３と、化学量論量のピリジンの存在下にて、１，１，２−トリクロロ−１，２，２−トリフルオロエタン中、室温で反応させることによって調製した。
【００６５】
極限圧条件下での性能試験では、下記の結果を得た。
＊初期焼き付き負荷：３１６kg、
＊溶着負荷：４４７kg、
＊平均ヘルツ負荷：１２６kg。
【００６６】
例３
ペルフルオロアルキル末端基を有するペルフルオロポリエーテル９９重量％と添加剤１重量％とから成る潤滑油を調製する。
【００６７】
第一の成分は、式
ＣＦ３Ｏ（ＣＦ２ＣＦ２Ｏ）ｐ（ＣＦ２Ｏ）ｑＣＦ３
を有し、ｐ／ｑの比は約０．６５であり、粘度は２０℃で２５０cSt である。
【００６８】
第二の成分は、式
【化５】
0003696255.tif 000023
を有する。
【００６９】
この化合物は、米国特許第４，６８１，６９３号明細書に開示されている方法によって調製した。
【００７０】
極限圧条件下での性能試験では、下記の結果を得た。
＊初期焼き付き負荷：５６２kg、
＊溶着負荷：６３１kg、
＊平均ヘルツ負荷：１２０kg。
【００７１】
例４
例１と同じペルフルオロアルキル末端基含有ペルフルオロポリエーテル９９重量％と、式
ＣＦ３Ｏ（ＣＦ２−ＣＦ２Ｏ）3.5 （ＣＦ２Ｏ）0.5 −ＣＦ２−ＣＨ２Ｏ
−ＣＨ２−ＣＨ２ＳＨ                                              (XI)
を有する添加剤１重量％とから成る潤滑油を調製する。
【００７２】
この添加剤を調製するため、例１のトシルエーテルをＫＨＳと反応させた。
【００７３】
極限圧条件下での性能試験では、下記の結果を得た。
＊初期焼き付き負荷：２８２kg、
＊溶着負荷：６３１kg、
＊平均ヘルツ負荷：１０７kg。
【００７４】
金属表面の耐摩耗性の試験では、平均摩耗直径は０．６５mmとなった。ペルフルオロアルキル末端基を有するペルフルオロポリエーテルのみを用いて行った同じ試験では、０．８４mmの結果を得た。
【００７５】
比較例５〜６
これらの例では、前記の欧州特許出願第４３５，０６２Ａ１号明細書に開示されている幾つかの耐摩耗添加剤を、比較の目的で用いる。
【００７６】
ペルフルオロアルキル末端基を有するペルフルオロポリエーテルは、例１と同じ化合物である。
【００７７】
比較例５において、添加剤は前記特許出願明細書の例７と同じもの（３重量％）であり、式
0003696255.tif 000024
を有する。
【００７８】
その数平均分子量は約２，４００である。Ｔは、官能基
−ＣＦ２−Ｃ（ＯＨ）２−ＣＦ３および
−ＣＦ２−ＣＯＯ− ＋ＮＨ（ＣＨ２−ＣＨ２ＯＨ）３
を表わし、ｓ／ｐ＝１０、ｓ／ｍ＝２０およびｐ／ｍ＝２である。
【００７９】
比較例６において、添加剤は前記の特許出願明細書の例１〜５と同じもの（３重量％）である。
【００８０】
この添加剤は、比較例５の添加剤（式XII ）と同じペルフルオロポリエーテル構造を有し、Ｔは基
−ＣＦ２−Ｃ（ＯＨ）２−ＣＦ３および−ＣＦ２−ＣＯＯＨ
を表わす。
【００８１】
その数平均分子量は、２，６００である。
【００８２】
極限圧条件下での性能試験では、下記の結果を得た。
0003696255.tif 000025
【００８３】
例７
米国特許第４，９４１，９８７号明細書に記載の方法に従い、増粘剤粉末を出発物質として用いる方法を用いて、
(1)   粘度が２０℃で１，２８０cSt であることを除き、例１と同じ構造を有するペルフルオロアルキル末端基含有ペルフルオロポリエーテル６８重量％、
(2)   例３と同じ式(X) を有する添加剤２重量％、および
(3)   アルゴフロンＬ２０６（ポリテトラフルオロエチレン）３０重量％
から成る潤滑グリースを調製した。
【００８４】
グリースのＮＬＧＩ度は２である。
【００８５】
ＩＰスタンダード２３９／７９に準じて行った極限圧条件下での性能試験では下記の結果を得た。
＊初期焼き付き負荷：２８２kg、
＊溶着負荷：＞７９４kg、
＊平均ヘルツ負荷：１０４kg。
式(X) の添加剤を含まず、上記ペルフルオロポリエーテル７０重量％とアルゴフロンＬ２０６  ３０重量％とから成る類似のグリースを用いて比較試験を行った。結果は次の通りであった。
初期焼き付き負荷：２２９kg
溶着負荷：＞７９４kg
平均ヘルツ負荷：１０２kg
【００８６】
例８
例７と同じペルフルオロアルキル末端基含有ペルフルオロポリエーテル６８重量％、例７と同じ増粘剤３０重量％、および例１の添加剤(VIII)２重量％を含むグリースを調製した。
【００８７】
グリースのＮＬＧＩ度は、２である。
【００８８】
極限圧条件下での性能試験では、下記の結果を得た。
＊初期焼き付き負荷：３５５kg、
＊溶着負荷：＞７９４kg、
＊平均ヘルツ負荷：１０８kg。
【００８９】
例９
前記の方法にしたがって行った腐蝕試験を４個の油状物試料について行った。それらの３個（９Ａ、９Ｂ、９Ｃ）は本発明の油状物であり、第四（９Ｄ）は本発明に属するものではない。
【００９０】
４種類総ての試料が同じペルフルオロアルキル末端基含有ペルフルオロポリエーテルであり、例１で用いた生成物であるアウシモント(Ausimont)製のフォンブリン(Fomblin) Ｙ２５を含んでいた。
【００９１】
試験９Ａ：
試料：  フォンブリンＹ２５：９８％、例４の添加剤XI：２％。
試験期間：  １６時間
腐蝕評価：  １−２
【００９２】
試験９Ｂ
試料：  フォンブリンＹ２５：９９％、例３の添加剤Ｘ：１％。
試験期間：  １６時間
腐蝕評価：  １−２
【００９３】
試験９Ｃ
試料：  フォンブリンＹ２５：９８％、例２の添加剤IX：２％。
試験期間              腐蝕評価
１６時間              ０−１
２４時間              １−２
【００９４】
試験９Ｄ
試料：  フォンブリンＹ２５：１００％（添加剤なし）。
試験期間：  １６時間
腐蝕評価：  ５−５